【事件の表示】
　特許第２８１５３８５号「機能性を有する吸水シート」の請求項１ないし５に係る特許に対する特許異議の申立てについて、次のとおり決定する。
【結論】
　訂正を認める。
　特許第２８１５３８５号の請求項１ないし４に係る特許を維持する。
【理由】
１．手続の経緯
　本件特許第２８１５３８５号は、平成１年３月２８日の出願であって、平成１０年８月１４日にその特許の設定登録をされたところ、平成１１年４月２６日に花王株式会社から、特許異議の申立を受けたもので、その後、取消理由通知がなされ、その指定期間内である平成１１年９月２８日に訂正請求がなされたものである。
２．訂正の適否についての判断
Ｉ．訂正の内容
（１）訂正事項ａ
　請求項１を「高吸水性材料と、他の特定の機能性材料を含有する混合物を、一方が非透水性の積層体からなり且つ、少なくとも一方が３層以上の積層体からなる第１包装材料（１）と第２包装材料（２）の間に挟着一体化して構成したことを特徴とする機能性を有する吸水シート。」から
「高吸水性材料と、水分の影響がないエチレンガス吸着剤を含有する混合物を、一方が非透水性の積層体からなり且つ、少なくとも一方が３層以上の積層体からなる第１包装材料（１）と第２包装材料（２）の間に挟着一体化して構成したことを特徴とする機能性を有する吸水シート。」に訂正する。
（２）訂正事項ｂ
　請求項３を削除する。
（３）訂正事項ｃ
　請求項４及び請求項５を、それぞれ、請求項３及び請求項４と訂正する。
ＩＩ．訂正の目的の適否、新規事項の有無及び拡張・変更の存否
　訂正事項ａは、請求項１中の他の特定の機能性材料を水分の影響がないエチレンガス吸着剤に特定したものであるから、特許請求の範囲の減縮を目的とするものであり、訂正事項ｂは、請求項３を削除したものであるから、特許請求の範囲の減縮を目的とするものであり、訂正事項ｃは、請求項ｂの訂正に伴う、項番号の変更であるから、明瞭でない記載の釈明を目的とするものであると認められる。
　また、訂正事項ａないしｃは、願書に添付した明細書又は図面に記載された事項の範囲内においてなされたものであり、実質上特許請求の範囲を拡張し、又は変更するものでもない。
ＩＩＩ．独立特許要件
［訂正後の請求項１ないし４に係る発明］
　訂正後の請求項１ないし４に係る発明は、訂正明細書の特許請求の範囲の請求項１ないし４に記載された事項により特定される次のとおりのものである。
「【請求項１】高吸水性材料と、水分の影響がないエチレンガス吸着剤を含有する混合物を、一方が非透水性の積層体からなり且つ、少なくとも一方が３層以上の積層体からなる第１包装材料（１）と第２包装材料（２）の間に挟着一体化して構成したことを特徴とする機能性を有する吸水シート。
　【請求項２】第１包装材料（１）または第２包装材料（２）が、第１基材（１１）、第２基材（１２）、および第３基材（１３）から構成され、第１基材（１１）、第２基材（１２）または第３基材（１３）が熱可塑性樹脂からなるプラスチックフィルムまたは非透水性を有する紙であることを特徴とする請求項１記載の機能性を有する吸水シート。
　【請求項３】混合物を、熱可塑性樹脂からなるバインダーと共に、第１包装材料（１）と第２包装材料（２）の間に挟着一体化して構成したことを特徴とする請求項１記載の機能性を有する吸水シート。
　【請求項４】全体を加熱エンボスロールにより挟着一体化して構成したことを特徴とする請求項１記載の機能性を有する吸水シート。
　当審で通知した取消理由について
　当審が通知した取消理由で引用した刊行物１（実願昭５８−３４６２６号（実開昭５９−１４１５０７号）のマイクロフィルム）には、
「２枚の紙若しくは不織布間に高吸水性樹脂の粉末、活性炭、殺菌剤からなる吸水、脱臭層を介在せしめて挟着一体化した基体を、両側から複数枚の薄紙にて被層し、最外層に防水性プラスチックフィルムを配して尿の外漏れを防止し、且最内層にオリーブ油の塗油紙を配して、水気のむれによる皮膚の炎傷、ただれ等を防止する如くした紙おむつ」（実用新案登録請求の範囲）、
「吸水、脱臭層を有する基体第１図１の外層部には最外層の防水性フィルム４に直接水分が接触するのを緩和するため、その中間に薄紙２を複数枚被層し、内層部は皮膚への水分の接触を緩和するため１〜２枚の薄紙２′を被層し、最内層には本案の目的である薄紙にオリーブ油を塗油、乾燥せしめた塗油紙３を配するのである」（第２頁第１６行−第３頁第３行）、
「最外層の防水性フイルムにより、尿の外漏れを防止して衣類や寝具等を汚染することもない」（第３頁第１０−１２行）が、第１図とともに、記載されていると認められる。
　同じく、刊行物２（特開昭５９−１０５４４８号公報）には、
「活性炭及び高分子吸収体が２枚の薄葉紙又は不織布の間に挟まれて熱溶融性高分子により溶着されて一体化された脱臭性シートを有することを特徴とする吸収性物品」（特許請求の範囲）、「熱溶融性高分子としては融点が１１０〜１６０℃程度のものが適当であり、繊維状のものより粉状のものがパルプ繊維と混合し易すく好ましい。具体的にはポリエチレン粉末（三井石油化学　（株）製フローセン）が例示される」（第２頁右上欄第１６−２０行）、
「この脱臭性シートを作成するには、活性炭と吸収性高分子とを熱溶融性高分子と、必要に応じてセルロース繊維と混合し、薄葉紙の間に均一に散布し、ついで熱溶融性高分子の融点以上に加熱して溶着せしめ一体化すればよい。これは、たとえば熱溶融性高分子を融点以上に加熱し、エンボスローラなどで加圧、圧着して一体化すればよい」（第２頁左下欄第１３−２０行）が記載されていると認められる。
　訂正後の請求項１に係る発明について
　訂正後の請求項１に係る発明と刊行物１ないし２に記載された発明とを対比すると、後者は、前者を特定する事項の一部である「高吸水性材料と、水分の影響がないエチレンガス吸着剤を含有する混合物」を用いる技術的事項を有しておらず、また、刊行物１ないし２中にはこの技術的事項を採用することについて示唆する記載も認められない。
　そして、訂正後の請求項１に係る発明は、この技術的事項を有することにより、訂正後の明細書に記載された効果を奏するものと認められる。
　よって、訂正後の請求項１に係る発明は、刊行物１ないし２に記載された発明であるとも、刊行物１ないし２に記載された発明に基づいて当業者が容易に発明をすることができたものであるとも認められない。
　訂正後の請求項２ないし４に係る発明について
　訂正後の請求項２ないし４に係る発明は、訂正後の請求項１に係る発明をさらに限定したものであるから、上記請求項１に係る発明についての判断と同様の理由により、刊行物１ないし２に記載された発明であるとも、刊行物１ないし２に記載された発明に基づいて当業者が容易に発明をすることができたものであるとも認められない。
　したがって、訂正後の請求項１ないし４に係る発明は特許法第２９条第１項第３号又は同上第２項の発明に該当するとは認められない。
　また、他に訂正後の請求項１ないし４に係る発明が特許出願の際独立して特許を受けることができないとする理由を発見しない。
ＩＶ．むすび
　以上のとおりであるから、上記訂正請求は、特許法第１２０条の４第２項及び第３項で準用する第１２６条第２ないし４項の規定に適合するので、当該請求を認める。
３，特許異議申立についての判断
Ｉ．本件請求項１ないし４に係る発明
　本件請求項１ないし４に係る発明は、訂正後の明細書の特許請求の範囲の請求項１ないし４に記載された事項により特定されるとおりのものと認められる。
ＩＩ．申立の理由の概要
　特許異議申立人花王株式会社は、甲第１号証（実願昭５８−３４６２６号（実開昭５９−１４１５０７号）のマイクロフィルム、取消理由で引用した刊行物１）、甲第２号証（特開昭５９−１０５４４８号公報、取消理由で引用した刊行物２）、甲第３号証（実願昭４７−３８９２８号（実開昭４９−４８３９８号）のマイクロフィルム）を提出して、訂正前の本件請求項１ないし５に係る発明は、それぞれ、甲第１号証に記載された発明と同一であるか又は甲第１ないし３号証に記載された発明に基づいて当業者が容易に発明をすることができたものであるから、その特許は、それぞれ、特許法第２９条第１項第３号又は特許法第２９条第２項の規定に違反してなされたものである旨を主張している。
ＩＩＩ．判断
（１）甲各号証の記載
　甲１、２号証には、上記２．ＩＩＩ．独立特許要件において、それぞれ、刊行物１、２の記載として記載した事項が記載されている。
　甲第３号証には、
「芯（１）の上下に順次積層するクッション紙層（２）（２）と弱防水紙層（３）（３）との間に微粒状活性炭（４）を介在させ外面部にＰＶＡミクロシート（５）と強防水紙（６）を接着し、全面をギャザーシール（７）してなる生理綿」（実用新案登録請求の範囲）、
「以下その詳細を図面に就いて説明すると芯（１）の上下に順次積層するクッション紙層（２）（２）と弱防水紙層（３）（３）との間に微粒状活性炭（４）を介在させ外面部にＰＶＡミクロシート（５）と強防水紙（６）を接着し、全面をギャザーシール（７）してなる構造に係るものである」（第１頁第１４行−第２頁第１行）、「外面側はＰＶＡミクロシート５及び強防水紙６を使用して外面に液の流出を防止してあるから、クッション紙２の作用と相まって被服が汚損する憂がない」（（第２頁第４−７行）が、図面とともに、記載されていると認められる。
　本件請求項１に係る発明について
　本件請求項１に係る発明と特許異議申立人花王株式会社が提出した甲第１ないし３号証に記載された発明とを対比すると、後者は、それぞれ、前者を特定する事項の一部である「高吸水性材料と、水分の影響がないエチレンガス吸着剤を含有する混合物」を用いる技術的事項を有しておらず、また、甲第１ないし３号証中にはこの技術的事項を採用することについて示唆する記載も認められない。
　そして、本件請求項１に係る発明は、上記技術的事項を有することにより、特許明細書中に記載された効果を奏するものと認められるので、甲第１ないし３号証に記載された発明に基づいて当業者が容易に発明をすることができたものとは認められない。
　したがって、本件請求項１に係る発明についての特許は、特許法第２９条第１項第３号に違反してなされたものであるとも特許法第２９条第２項の規定に違反してなされたものであるともいえない。
　本件請求項２ないし４に係る発明ついて
　本件請求項２ないし４に係る発明は、本件請求項１に係る発明をさらに限定したものであるから、本件請求項１に係る発明についての判断と同様の理由により、甲第１ないし３号証に記載された発明であるとも、甲第１ないし３号証に記載された発明に基づいて当業者が容易に発明をすることができたものであるとも認められない。
　したがって、本件請求項２ないし４に係る発明についての特許は、特許法第２９条第１項第３号に違反してなされたものであるとも特許法第２９条第２項の規定に違反してなされたものであるともいえない。
ＩＶ．むすび
　以上のとおりであるから、特許異議申立の理由及び証拠によっては、本件請求項１ないし４に係る発明についての特許を取り消すことはできない。
　また、他に本件請求項１ないし４に係る発明についての特許を取り消すべき理由を発見しない。
　よって、結論のとおり決定する。
【異議決定日】
平成１１年１２月９日（１９９９．１２．９）
【訂正の要旨】
訂正の要旨
（１）訂正事項ａ
　特許請求の範囲の減縮を目的として、請求項１を「高吸水性材料と、他の特定の機能性材料を含有する混合物を、一方が非透水性の積層体からなり且つ、少なくとも一方が３層以上の積層体からなる第１包装材料（１）と第２包装材料（２）の間に挟着一体化して構成したことを特徴とする機能性を有する吸水シート。」から
「高吸水性材料と、水分の影響がないエチレンガス吸着剤を含有する混合物を、一方が非透水性の積層体からなり且つ、少なくとも一方が３層以上の積層体からなる第１包装材料（１）と第２包装材料（２）の間に挟着一体化して構成したことを特徴とする機能性を有する吸水シート。」に訂正する。
（２）訂正事項ｂ
　特許請求の範囲の減縮を目的として、請求項３を削除する。
（３）訂正事項ｃ
　明瞭でない記載の釈明を目的として、請求項４及び請求項５を、それぞれ、請求項３及び請求項４と訂正する。
（５４）【発明の名称】
機能性を有する吸水シート
（５７）【特許請求の範囲】
　【請求項１】　高吸水性材料と、
水分の影響がないエチレンガス吸着剤
　【請求項２】　第１包装材料（１）または第２包装材料（２）が、第１基材（１１）、第２基材（１２）、および第３基材（１３）から構成され、第１基材（１１）、第２基材（１２）または第３基材（１３）が熱可塑性樹脂からなるプラスチックフィルムまたは非透水性を有する紙であることを特徴とする請求項１記載の機能性を有する吸水シート。
　【請求項
３
　【請求項
４
【発明の詳細な説明】
　【０００１】
〔産業上の利用分野〕
　本発明は、機能性を有する吸水シートに関するものであり、さらに詳しくは、生鮮食品の鮮度保持材、生理用品、おむつ、使い捨て雑巾、ペーパータオルなど高い吸水性が要求される製品の素材として有用な特定の機能を具備した吸水シートに関するものである。
〔従来の技術〕
　従来、生鮮食品の鮮度保持材、生理用品、おむつ、使い捨て雑巾、ペーパータオルなどの素材として、高吸水性樹脂が広く使用されている。
　【０００２】
　生鮮食品に関しては、その鮮度を保持するために、従来、種々の方策がとられているが、とり分け、肉類、魚介類などの生鮮食品から滲出する遊離水は、当該食品の鮮度を著しく低下させることから、該遊離水を直ちに除去することが鮮度保持に欠かせない重要ファクターとなっている。
　従来、この遊離水対策として、高吸水性高分子材料を用いた吸水性シートを生鮮食品の包装形態中に収納して該遊離水を吸水除去する方法が先行技術として知られている。
　【０００３】
　また、果物、野菜などの青果物に関しては、箱詰め、袋詰めなどの密閉状態もしくはそれに近い状態で青果物から発生するエチレンガスや呼吸作用による水蒸気の結露などが原因で鮮度低下が生起する。
　このような青果物の鮮度低下を防ぐために、従来、例えば、高吸水性樹脂を用いた吸水性シートと、エチレンガス吸着剤の２種類の鮮度保持材料を箱詰めあるいは袋詰めした青果物の輸送形態中に収納する方法が知られている。
　【０００４】
　その他各種用途に使用される吸水性シート製品としては、例えば、透水性を有する２枚のシート基材の間に高吸水性樹脂粉末をサンドイッチした構造のもの、シート基材面に高吸水性樹脂を含有する塗工剤によってパターン状の吸水層を設けると共に、その非パターン部に接着剤層を形成して他のシート基材を貼合したもの、など種々の形態のものが知られている。
〔発明が解決しようとする課題〕
　しかしながら、上記従来技術の場合、例えば、青果物を包装する際しては、吸水性シートとエチレンガス吸着剤の２種類の材料を、各々個別に包装形態中に収納せしめる必要があり、大量の生鮮食品を包装処理する場合には、余分な手間がかかり、全体の作業能率の低下をもたらし、かつ、コストアップの要因となるなど、種々の問題点を有していた。
　【０００５】
　さらに、輸送中に、エチレンガス吸着剤を入れた小袋が破損して中のエチレンガス吸着剤が青果物の表面に付着し、製品の外観を悪くしたり、エチレンガス吸着剤の化学成分が食品を汚染する危険性などがあった。
　そして、通常の生鮮食品を対象とする包装体は、通常の包装材料を使用するものであり、包装材料自体には、例えば抗菌性などの特定の機能はないため、食品変敗菌による汚染を原因とする生鮮食品の鮮度低下を確実に防止することは、吸水シート単独では不可能であり、その有効な方策の確立が望まれていた。
　【０００６】
　また、肉類や魚介類などの動物性食品は、一般に冷蔵状態で保存、流通されるが、このとき当該食品の組織からドリップの他に特有の臭いが発生し、この臭いが商品価値を著しく低下させる原因となっていた。特に、一度冷凍し、解凍した場合には組織自体が破壊されているため、臭いの発生が著しく、この臭いを防止もしくは除去するための有効な方策を確立することが強く望まれていた。
　【０００７】
　上記生鮮食品以外の製品、例えば、生理用品、おむつ、使い捨て雑巾、ペーパータオルなどの高い吸水性が要求される製品についても、吸水性の他に細菌による汚染の防止、脱臭などの面でいまだに有効な方策が充分でなく、吸水性の他に、それぞれ解決し得る特定の機能を具備した新製品の開発が望まれていた。
　さらに、従来の吸水シートは、吸水された水分が吸水シートの裏面へ透化してしまいその取扱いが困難になるなどの問題点があった。
　【０００８】
　このような状況のもとで、本発明者らは、上記従来技術の問題点を解決すべく鋭意研究を積み重ねた結果、高吸水性材料と特定の機能性材料を特定の包装材料と組み合わせて、吸水性と共に特定の機能を具備した吸水シートを構成することにより、上記問題点を解決し得ることを見い出して本発明を完成するに至った。
　すなわち、本発明は、高い吸水性と共に特定の機能および防水性を具備した、生鮮食品の鮮度保持材などに有用な機能性を有する新規吸水シートを提供することを目的とする。
〔課題を解決するための手段〕
　このような目的を達成するために採用される本発明の構成は、高吸水性高分子材料と特定の機能性材料からなる混合物を特定の包装材料の間に挟着一体化してシート状製品を構成することを特徴とするものであり、具体的には、次のとおりのものである。
（１）　高吸水性材料と、他の特定の機能性材料を含有する混合物を、一方が非透水性の積層体からなり且つ、少なくとも一方が３層以上の積層体からなる第１包装材料（１）と第２包装材料（２）の間に挟着一体化して構成したことを特徴とする機能性を有する吸水シート。
（２）　第１包装材料（１）または第２包装材料（２）が、第１基材（１１）、第２基材（１２）、および第３基材（１３）から構成され、第１基材（１１）、第２基材（１２）または第３基材（１３）が熱可塑性樹脂からなるプラスチックフィルムまたは非透水性を有する紙であることを特徴とする上記（１）記載の機能性を有する吸水シート。
（３）　特定の機能性材料が、抗菌性、脱臭性またはエチレンガス吸着性などの１種以上の特定の機能を有する材料である上記（１）記載の機能性を有する吸水シート。
（４）　混合物を、熱可塑性樹脂からなるバインダーと共に、第１包装材料（１）と第２包装材料（２）の間に挟着一体化して構成したことを特徴とする上記（１）記載の機能性を有する吸水シート。
（５）　全体を加熱エンボスロールにより挟着一体化して構成したことを特徴とする上記（１）記載の機能性を有する吸水シート。
　【０００９】
　続いて、本発明を図面をもとに詳細に説明する。
　第１図は、本発明の一実施例を示すものであり、高吸水性材料と特定の機能性材料を含有する混合物（３）を、一方が非透水性の積層体からなり且つ、少なくとも一方が３層以上の積層体からなる包装材料（１）、（２）の間に挟着一体化して構成した機能性を有する吸水シートの断面図である。
　【００１０】
　第２図は、本発明の他の実施例を示すものであり、上記混合物（３）を基材（１１）、熱可塑性樹脂からなるプラスチックフィルムまたは非透水性を有する紙からなる基材（１２）、および基材（１３）から構成される包装材料（１）と、透水性を有する他の包装材料（２）の間に挟着一体化して構成した機能性を有する吸水シートの断面図である。
　【００１１】
　非透水性の積層体からなる包装材料（第１図の包装材料（２））は、熱可塑性樹脂からなるプラスチックフィルムまたはポリエチレンコート紙などの非透水性加工を施した紙を一部の基材として用いて積層体が好適に使用されるが、非透水性材料であれば如何なるものでもよく、種々の合成樹脂フィルムやシート、金属箔なども使用可能である。上記熱可塑性樹脂からなるプラスチックフィルムなどの非透水性基材は、不織布、紙、他の熱可塑性樹脂フィルムなどの適宜の基材を積層体の形態で使用することが望ましい。
　【００１２】
　第２図に示したように、当該積層体は、上記熱可塑性樹脂からなるプラスチックフィルムなどの非透水性基材を中間層とする形態が好ましいが、非透水性基材を外層または内層に用いてもよく、積層体の形態は、例えば、全体の装飾、風合あるいは補強など種々の目的に応じて適宜の組合わせが選択される。そして、この積層体の非透水性基材以外の他の基材は、該非透水性基材を補強し、加熱エンボス時に該非透水性基材が破損するのを防ぐためのものであり、或いは吸水性シートにクッション性を付与するためのものである。そして具体的には、紙、不織布が用いられる。
　【００１３】
　一方、透水性を有する包装材料は、例えば無サイズ紙、不織布、親水性化したポリエチレン、ポリプロピレンなどの透水性多孔シート、セロファン、ビニロンフィルム、熱可塑性フィルムでフィルム製造時微細連通孔をもつように発泡加工したもの、無機物または高融点の核発生剤を添加して延伸加工して微細連通孔を形成したもの、その他ポリエチレンやポリプロピレンとパルプとの混抄紙などのごとくある程度の透水性を有する限りいずれの材料で構成されたものでもよく、またその厚みや積層の程慶などもある程度の透水性や強度を有する限り特に限定されないが、とりわけ、紙と不織布との積層体、サイズ紙や不織布にビスコースによってセルロース膜を形成させたものやセルロース膜に微細な孔を形成させたものなどが好ましい。
　【００１４】
　上記積層体を構成する不織布としては、その一部または全部が熱可塑性樹脂の不織布であり、例えば、レーヨン、パルプなどの繊維に、ポリオレフィン、ポリエステル、ポリアミドなどの樹脂を含浸または混入した不織布、または、ポリオレフィン、ポリエステル、ポリアミドなどの繊維からなる不織布などを使用することが好ましく、坪量１５〜１００ｇ／ｍ２のものが好適である。
　【００１５】
　また、紙としては、坪量１５〜６０ｇ／ｍ２のティッシュペーパーのような柔らかい紙を重ねたものなどが使用されるが、特に限定されない。
　上記混合物（３）を構成する高吸水性材料と特定の機能性材料などの材料のうち、機能性材料としては、抗菌剤、脱臭剤、エチレンガス吸収剤など適宜の機能或いはこれらを組み合せた適宜の複合機能を有する物質又は組成物が使用される。
　【００１６】
　そして、抗菌剤としては、銀、銅、亜鉛、錫、鉛、ビスマス、カドミウム、クロム、水銀などの抗菌性金属材料を、ゼオライト、活性炭、シリカ、活性白土、酸性白土、アルミナ、活性ボーキサイト、骨炭、モレキュラーシーブなどの担体に担持させたものが望ましいが、これらの抗菌性材料、担体の種類およびそれらの使用量などは、特に限定されない。
　【００１７】
　脱臭剤としては、下記のものが例示される。
（１）　物理吸着脱臭剤
　中性活性炭、繊維化炭素吸着剤、ゼオライト、活性アルミナ、酸性白土など。
（２）　化学脱臭剤
　酸性剤、アルカリ性剤、酸化剤、還元剤など。
（３）　物理・化学脱臭剤
　アルカリ性または酸性添着活性炭、植物性精油を吸着せせたゼオライトなど。
（４）　その他
　鉄フタロシアニン誘導体、酸化亜鉛などの脱硫作用を有する塩、鉄（ＩＩ）化合物とＬ−アスコルビン酸およびミョウバンの混合物など。
　【００１８】
　これらの脱臭剤以外にも脱臭作用を有するものであれば何でも良く、これらの１種または２種以上の脱臭剤の混合物が使用可能である。これらの脱臭剤は、シート１ｍ２当たり０．１〜１５０ｇの範囲で挟着されるように、高吸水性材料と混合し、包装材の間に挟着するのが好ましい。　エチレンガス吸着剤としては、臭素を吸着させた炭素質分子筋、好ましくは４〜６Åミクロ孔を有するもの、あるいは臭素酸ナトリウムまたは臭素酸カリウムを溶解した酸性水を活性炭に加えて反応させた後、乾燥、粉砕した５〜５００μｍの粒径のものなどが挙げられる。このようなエチレンガス吸着剤は、水分の影響がない、すなわち吸着したエチレンガスを水分の存在下で放出することがないので望ましい。一般に、エチレンガス吸着剤として使用されている活性炭、ゼオライト、大谷石などは、水分があると吸着したエチレンガスを放出するため好ましくない。
　【００１９】
　これらの機能性材料の他、適宜の機能を有する材料を使用することが可能であり、その種類については特に限定されるものではない。
　次に、高吸水性材料としては、デンプン・アクリル酸塩のグラフト重合体、カルボキシメチルセルロース架橋体、ビニルアルコール・アクリル酸塩共重合体、ポリアルリロニトリル加水分解物、架橋ポリアクリル酸塩、変性ポリビニルアルコール、アクリル酸重合体、アクリル酸塩・アクリルアミド共重合体、イソブチレン・無水マレイン酸共重合体などが例示されるが、その他高吸水性を有する材料であれば適宜使用し得る。これらの高吸水性高分子材料の２種以上を併用することも可能である。高吸水性高分子材料の使用量は、シート１ｍ２当たり０．１〜２００ｍｇの範囲が好ましく、特に１〜５０ｇの範囲が望ましい。
　【００２０】
　高吸水性材料と特定の機能性材料を包装材料の間に挟着一体化させるために、ポリオレフィン、ポリアミド、ポリエススチルなどの熱可塑性樹脂、その他適宜のバインダーを使用することができる。
　上記の材料を用いて本発明の機能性を有する吸水シートを製造するには、例えば、以下のような方法をとることができる。
　【００２１】
　すなわち、第１図における包装材料（２）の内層材料の上に高吸水性材料、特定の機能性材料およびバインダーの混合物（３）を均一に散布し、包装材料（１）の内層材料を重ね合わせ、加熱エンボスロールを通し決着一体化し、当該一体化後の原紙を一定サイズにカッティングし、包装材料（２）の中間層材料に載せ、下部の中間層材料を原紙サイズに巻き込み、さらに上部より包装材料（１）の外層材料を、下部より包装材料（２）の外層材料をそれぞれ給紙するか、または、上記中間層材料を巻き込んだ原紙を３方シールパウチに手詰めし、密封した後、全体を後述の加熱エンボスロールを通し挟着一体化することにより製造することができる。
　【００２２】
　また、第２図のように、包装材料（２）の内層材料の上に、高吸水性材料、特定の機能性材料およびバインダーの混合物（３）を均一に散布し、これに基材（１３）を重ね合わせ後述の加熱エンボスロールを通し挟着一体化し、一体化後の原紙を一定サイズにカッティングし、上部にさらに熱可塑性樹脂からなるプラスチックフィルムまたは非透水性を有する紙などの基材（１２）、および基材（１１）を給紙して３層からなる包装材料を構成し、必要に応じて当該包装材料を原紙サイドに巻き込み、下部より包装材料（２）の外層材料を給紙し、サイドをヒートシールし、さらに全体を後述の加熱エンボスロールを通し挟着一体化することにより製造することができる。
　【００２３】
　その他、非透水性の積層体からなる包装材料と、透水性の積層体からなる包装材料をあらかじめ作製し、当該包装材料の間に上混合物（３）を介在させ、全体を加熱エンボスロールを通して決着一体化することにより製造してもよく、各基材の積層工程は適宜変更することが可能である。
　上記加熱エンボスロールを通して挟着一体化する方法としては、
（１）加熱エンボスロールと加熱エンボスロール間
（２）加熱エンボスロールと加熱ロール間
（３）加熱エンボスロールとロール間
（４）加熱ロールと加熱ロール間
（５）加熱ロールとロール間
のいずれかのロール間を通し一体化する方法が挙げられる。
　【００２４】
　本発明の機能性を有する吸水シートは、例えば生鮮食品の鮮度保持材として、当該生鮮食品の箱詰め、袋詰め、トレー包装などの際に、そのまま生鮮食品の間に挿入して使用するのが一般的であるが、乾燥しやすい食品については、鮮度保持材にあらかじめ水を吸水させ、湿った状態にして使用することも可能である。
　その他、生理用品、おむつ、使い捨て雑巾、ペーパータオルなどの素材として適宜の形態に加工して使用することも可能である。
〔発明の効果〕
　以上説明したように、本発明の機能性を有する吸水シートを用いれば、手間がかからず簡単に、かつ低コストで生鮮食品の鮮度を保持することができる利点がある。また、特定の機能性材料が高吸水性高分子材料と共に一体化されているため、袋の破損などによってエチレンガス吸着剤、抗菌剤などの機能性材料が生鮮食品を汚染する危険性が全くないなどの特有の効果を有する。
　【００２５】
　また、高吸水性材料と共に、特定の機能性材料を適宜選択して混合するだけで、使用目的に応じて任意の機能を具備した吸水シートを作製し得る利点がある。
　さらに、本発明の吸水シートは、透水性を有する包装材料と非透水性すなわち防水性を有する包装材料の間に高吸水性材料などを挟着一体化して構成されるものであるため、実際の使用に際して吸水された水分が吸水シートの裏面へ透過することを完全に防止することが可能であり、従来の吸水シートの問題点を簡便な手段により解決し、吸水シートの付加価値を一段と高められることからその産業上の利用価値はきわめて高いものである。
　【００２６】
　また、非透水性の積層体は補強基材或いはクッション性を付与する基材を有するものであるから吸水性シートを加熱エンボスするとき非透水性基材の破損を防止することができ、或いは吸水シートのクッション性を高めることができる利点がある。
　以下に、本発明の実施例および比較例を記載する。
実施例　１
　坪量２５ｇ／ｍ２の紙（メーテル社製　ＭＳＰ２５）の上に、脱臭剤として、活性炭（武田薬品工業社製白鷺Ａ）、有機酸及び酸化亜鉛の混合物（大日精化工業社製　ダイムシュー１３００）を各々１０ｇ／ｍ２、高吸水性高分子材料（製鉄科学社製　アクアキープ１０　ＳＨＰ）を７０ｇ／ｍ２、バインダー（製鉄化学社製　フローバック）（ＥＶＡの粉末）を１０ｇ／ｍ２の量で均一に散布し、当該混合物層を同種の紙ではさみ加熱エンボスロールを通し、挟着一体化した（熱ロール温度１４０℃、エンボス圧力５ｋｇ／ｍ２）。
　【００２７】
　上記原紙を３２０×２００ｍｍにカッティングし、紙にポリエチレンをコートした非透水性を有する基材（メーテル社製　ＭＳＰ２５に三井日石ポリマー社製Ｍ−１６ｐを３０μの厚みでエクストルージョンコートしたもの）をポリエチレンコート面を内側にして被せ、さらに上部より坪量２５ｇ／ｍ２の不織布（三井石油化学社製　シンテックスＰＫ１０５）を給紙し、上部の不織布を原紙サイド部に折り込んだ。さらに下部より不織布を給紙し、サイド部をギアロールによりヒートシールし、エンド部はシールバーによりヒートシールし、さらに全体を加熱エンボスロールを通して挟着一体化し、エンド部においてカッティングして脱臭性を有する吸水シートを作製した。
比較例　１
　実施例　１において脱臭剤を入れない吸水シートを作製した。
実験例　１
　冷凍したあじを解凍し、各吸水シートを用いて包装し、３日間７℃の冷蔵庫に保存後、ドリップの発生と臭いの発生を比較した。その結果を第１表に示す。
　【００２８】
　【００２９】
　第１表の結果から明らかなように、本実施例の吸水性シートを使用した場合は、ドリップの発生及び臭いの発生が共に無いことが判明した。
実施例　２
　坪量２５ｇ／ｍ２の紙（メーテル社製　ＭＳＰ２５）の上に、脱臭剤として、活性炭（武田薬品工業社製白鷺Ａ）、有機酸及び酸化亜鉛の混合物（大日精化工業社製　ダイムシュー１３００）を各々１０ｇ／ｍ２、高吸水性高分子材料（製鉄化学社製アクアキープ１０ＳＨＰ）を２０ｇ／ｍ２、バインダー（東レ社製　ケミットＲ２７２Ｓ）を１ｇ／ｍ２の量で均一に散布し、当該混合物層を樹脂コート紙（３５ｇ／ｍ２の紙にポリエチレンを３０μの厚みでエクストルージョンコートしたもの）で挟み、樹脂コート紙の上部にさらに坪量２５ｇ／ｍ２の紙を給紙し、加熱エンボスロールを通し、挟着一体化した。
　【００３０】
　上記原紙を３２０×２１０ｍｍにカッティングし、不織布（クラレ社製ＮＡ２４０ＪＰ２０９６）に載せ、下部の不織布を原紙サイドに折り込んだ。さらに上部より不織布を給紙し、サイド部をギアロールにより、ヒートシールした。エンド部はシールバーによりヒートシールし、さらに全体を加熱エンボスロールを通し、挟着一体化した。一体化後、エンド部において３３０×２１０ｍｍにカッティングした上記混合物層を、上部３層、下部２層の積層材料の間に挟着した吸水シートを製造した。
比較例　２
　坪量２５ｇ／ｍ２の紙（メーテル社製ＭＳＰ２５）の上に、高吸水性高分子材料（製鉄化学社製アクアキープ１０ＳＨＰ）を２０ｇ／ｍ２、バインダー（東レ社製　ケミットＲ２７２Ｓ）を１ｇ／ｍ２の量で均一に散布し、坪量３５ｇ／ｍ２の紙で挟み、さらに坪量２５ｇ／ｍ２の紙を給紙し、加熱エンボスロールを通し、挟着一体化した。
　【００３１】
　上記原紙を３２０×２１０ｍｍにカッティングし、不織布（クラレ社製ＮＡ２４０ＪＰ２０９６）に載せ、下部の不織布を原紙サイドに折り込んだ。さらに上部より不織布を給紙し、サイド部をギアロールにより、ヒートシールした。エンド部はシールバーによりヒートシールし、さらに全体を加熱エンボスロールを通し、挟着一体化した。一体化後、エンド部において３３０×２１０ｍｍにカッティングし吸水シートを製造した。
実験例　２
　上記により作製した吸水シートを白色の紙に載せ、青インキで着色した水２００ｍｌを吸水させた。一定時間放置後、吸水シートを剥がし吸水シートの下の着色の度合いを判定した。その結果を第２表に示す。
　【００３２】
　【００３３】
　第２表から明らかなように、本発明の防止性を有する吸水シートを用いれば、吸水した水分の裏面への透過を完全に防止できることが確認された。
【図面の簡単な説明】
第１図は、本発明の一実施例を示す機能性を有する吸水シートの断面図である。
第２図は、本発明の他の実施例を示す機能性を有する吸水シートの断面図である。
（１）……包装材料
（２）……包装材料
（３）……混合物
（１１）……基材
（１２）……熱可塑性樹脂からなるプラスチックフィルムまたは非透水性を有する紙から構成される基材
（１３）……基材